(57)【要約】  本発明は、エルゴリン化合物、好ましくはリスリドを含有し、エルゴリン化合物がその中で安定化されている経皮治療系に関する。酸化感受性エルゴリン化合物は、フリーラジカルを除去する少なくとも一つの脂溶性抗酸化剤（好ましくはジ−ｔｅｒｔ−ブチルメチルフェノール、ジ−ｔｅｒｔ−ブチルメトキシフェノール、トコフェロール又はユビキノン）と、塩基性ポリマーとの組み合わせによって安定化される。【特許請求の範囲】
【請求項１】
不透過性の最上層、エルゴリン化合物を含有するマトリックスおよび、場合により加えられる貫通増強剤、場合により前記マトリックスを被覆する拡散障壁、これらの物質に対して透過性である接着層、及び剥離可能な保護層とからなり、前記エルゴリン化合物が、抗酸化剤と塩基性ポリマーによって安定化されることを特徴とする、経皮適用のための剤。
【請求項２】
抗酸化剤がフリーラジカルと反応する化合物である、請求項１に記載の剤。
【請求項３】
抗酸化剤が、ジ−ｔｅｒｔ−ブチルメチルフェノール類、ｔｅｒｔ−ブチルメトキシフェノール類、トコフェロール類及び／又はユビキノン類から選択される、請求項１及び２に記載の剤。
【請求項４】
抗酸化剤が０．２５重量％から５重量％の量で存在する、請求項１から３に記載の剤。
【請求項５】
塩基性ポリマーがアクリレート共重合体である、請求項１から４に記載の剤。
【請求項６】
アクリレート共重合体がブチルメタクリレート−（２−ジアミノエチル）メタクリレート−メタクリレート共重合体である、請求項１から５に記載の剤。
【請求項７】
塩基性ポリマーがマトリックス中又は接着層中に含有されている、請求項１から６に記載の剤。
【請求項８】
マトリックス中又は接着層中の塩基性ポリマーが粘着付与剤を含有する、請求項１から７に記載の剤。
【請求項９】
粘着付与剤が樹脂類及び／又は中性ポリアクリレート類を含有する、請求項１から８に記載の剤。
【請求項１０】
１から２０重量％の粘着付与剤を含有することを特徴とする、請求項１から９に記載の剤。
【請求項１１】
２から１０重量％の粘着付与剤を含有することを特徴とする、請求項１から１０に記載の剤。
【請求項１２】
エルゴリン化合物がリスリド又はプロテルグリドである、請求項１から１１に記載の剤。
【請求項１３】
ドーパミンを用いて治療することができる疾病の予防及び治療のための、請求項１から１２に記載の剤の使用。
【請求項１４】
パーキンソン病の治療のための、下肢静止不能症候群、月経前症候群の治療及び予防のための、並びに乳汁分泌阻害及び偏頭痛の予防のための請求項１から１３に記載の剤の使用。
【発明の詳細な説明】
【技術分野】
【０００１】
本発明は、不透過性の最上層と、エルゴリン化合物を含有するマトリックスと、場合により加えられる、貫通増強剤と、場合により設けられる、前記マトリックスを被覆する拡散障壁と、これらの物質に対して透過性である接着層と、及び剥離可能な保護層とからなる、経皮適用剤に関する。経皮治療系中のエルゴリン誘導体、特にリスリドが安定化されることになる。
【背景技術】
【０００２】
エルゴリン誘導体を含有する公知の経皮治療系は、ドーパミン作動系の疾患によって引き起こされる疾病を治療するために使用されている（ＷＯ  ９２／２０３３９、ＷＯ  ９１／００７４６）。それらは、パーキンソン病、パーキンソニズム、下肢静止不能症候群の治療、月経前症候群の予防、及び乳汁分泌阻害剤として特に適していると思われる（ＤＥ  １００  ４３  ３２１）。それらは、偏頭痛の予防に使用される場合があり、この場合にも、耐容性に優れた持続的治療が必要とされる。
【０００３】
経皮治療系は、いわゆるマトリックス系として設計され得る。マトリックス系は、典型的には、不透過性の最上層と、活性剤製剤がその中に埋め込まれ、又は溶解されているマトリックスと、（マトリックス自体が接着性でなければ）接着層と剥離可能な保護層とからなる。
【０００４】
活性剤は、定まった均一の流動を達成するために、典型的には、溶媒、貫通増強剤及び結晶化阻害剤などの適切な補助剤と組み合わされる。
【０００５】
酸化感受性の活性剤を用いた経皮治療系はあまり安定でないことが知られている。ＤＥ  １００  ５４  ７１３  Ａ１は、これらの系の安定性を改善する方法について記載する文書の一つである。本系の全ての製剤成分は、（酸化力の指標として）それらの過酸化物価の合計が２０を超えないように選択される。しかしながら、このことは、使用可能な成分が限定されること、又は既存の過酸化物を破壊するために、各成分を亜硫酸水素ナトリウムで前処理する手間が非常にかかることを意味する。
【０００６】
しかし、エルゴリン誘導体の従来調製物に伴う問題は、活性剤自体の不安定性である。エルゴリン誘導体を有する経皮治療系は変色を示し、通例、しばらくすると、活性剤の濃度の低下を伴う。これは、エルゴリン誘導体が酸化に対してかなりの感受性を有するからである。例えば、リスリドは、光に対して一切曝露されなくても、環系の６位の窒素が酸化される。
【０００７】
これは、特に、長期間にわたって使用したときに、皮膚のかぶれを引き起こす。活性剤の濃度の低下は未知であるので、もはや制御された投薬量を確保することができない。
【０００８】
クエン酸、アスコルビン酸、亜硫酸ナトリウム、二亜硫酸ナトリウム、没食子酸アルキル、アスコルビン酸パルミテートなどの、安定剤として典型的に使用される抗酸化剤は、実質的な改善を全くもたらさない。
【発明の開示】
【発明が解決しようとする課題】
【０００９】
保存に対して抵抗性があるエルゴリン誘導体を含有し、炎症を引き起こさずに、長期間にわたって活性剤が皮膚上に留まることができるように、活性剤の崩壊が抑制される経皮治療系を提供することが本発明の目的である。
【課題を解決するための手段】
【００１０】
本発明によれば、フリーラジカルを消去する少なくとも一つの脂溶性抗酸化剤（好ましくは、ジ−ｔｅｒｔ−ブチル  メチルフェノレン、ジ−ｔｅｒｔ−ブチルメトキシフェノレン、トコフェロール又はユビキノン）と塩基性ポリマーの組み合わせによって、経皮治療系中のエルゴリン誘導体が安定化されることから、この目的が達成される。
【００１１】
上記抗酸化剤の一つが単独で存在しても、エルゴリン誘導体の安定性を全く有意に改善しないことが研究によって示されている。
【００１２】
上記抗酸化剤に加えて、ブチル  メタクリレート−（２−ジメチルアミノエチル）メタクリレート−メチル  メタクリレート共重合体（Ｅｕｄｒａｇｉｔ  Ｅ  １００、Ｒｏｅｈｍ、ドイツより）などの塩基性ポリマーがその中に存在する経皮治療系は、驚くほど高い安定性を示す。塩基性ポリマーは、中性ポリアクリレートのような他の一般的なポリマーとの混合物中に存在してもよい。さらに、前記ポリマー混合物は、接着を改善するために、一般的な粘着付与剤（樹脂又はポリアクリレートなど）を含有し得る。
【００１３】
本発明の系は、典型的には、２から１０ｍｇ／ｃｍ２の単位面積当たり重量を有する。これは、乾燥後の全成分の全てからもたらされる。マトリックス形成ポリマーの含量は、５０から９５重量％、好ましくは６０から８５％である。他のポリマーは、５から３０重量％、好ましくは１０から２０％を占める。抗酸化剤の含量は、０．２５から５重量％、好ましくは０．５から１．５％である。活性成分の含量は、１から１０重量％、好ましくは３から６％である。
【００１４】
本発明に係る組み合わせは、経皮系中のエルゴリン誘導物の酸化を阻止する予期せぬ相乗効果を有する。
【００１５】
典型的な実施形態：
【実施例１】
【００１６】
様々な抗酸化剤とポリマーの組み合わせを含有する試料を用いて安定性研究を行った。
【００１７】
使用した活性剤はリスリドであった。本試料は、経皮治療系で一般的に使用される他の補助剤をさらに含有した。
【００１８】
試料の調製：
２−プロパノールとアセトンの混合物中のポリマー接着剤の約５０％溶液９００ｇに、攪拌しながら、室温で、１５０ｇのポリビドン及び３００ｇのセバシン酸ジブチルを柔軟剤として、並びに２０ｇのＦｌｏｒａｌ  Ｅ  １０５（含水コロホニウムペンタエルスライトエステル、Ｈｅｒｃｕｌｅｓより）を粘着付与剤として、逐次添加する。次いで、５０ｇのリスリド及び１５ｇの抗酸化剤を溶媒の一部に予め懸濁し、継続的に攪拌した前記接着剤溶液に添加する。前記成分が完全に溶解したら、アセトンを用いて、前記溶液をその最終重量とし、気泡を除去するために約２４時間静置する。続いて、揮発性溶媒が４０から９０℃で除去された後に、約５ｍｇ／ｃｍ２の単位面積当たり重量の均一なフィルムが形成されるように、適切なコーティング装置（ナイフオーバーロールなど）を用いて、シリコン処理されたポリエステルフィルム（ライナーフィルム）に、この溶液を塗布する。次いで、ポリエステル製の最上部フィルムで、生成物を被覆する。このようにして得られたラミネートを、適切な穿孔装置を使用して、１０ｃｍ２の面積を有する個別のパッチへと分割し、アルミニウム／紙複合フィルム製の不透明な袋に入れる。
【００１９】
表１に、調べた試料の組成を示す。
【００２０】
【表１】
2007504257.tif 000002
【００２１】
保存：
前記試料は、以下の条件で保存した。
【００２２】
ａ）４℃、
ｂ）２５℃及び６０％の湿度、
ｃ）４０℃及び７５％の湿度。
【００２３】
保存の一ヵ月後に、エルゴリン環系の６位の窒素が酸化されることによって得られたアミノキシド（リスリド−Ｎ−オキシド）の濃度を測定した。
【００２４】
アミノキシド含量の測定：
アミノキシドの量は、以下のパラメータを有するＨＰＬＣ法を用いて測定した。
【００２５】
カラム：Ｌｕｎａ  Ｃ１８（ＩＩ）、１００ｍｍ×４．６ｍｍ  ＩＤ
プレカラム：Ｐｈｅｎｏｍｅｎｅｘ  Ｃ１８、４ｍｍ×３ｍｍ  ＩＤ
カラム温度：３５℃
稼働時間：３０分
流速：１．２０ｍＬ／分
移動相：Ａ：１０ｍＭ  ＴＲＩＳ緩衝液、ｐＨ８．７
Ｂ：アセトニトリル
グラジエントプロファイル：０から２５分：１２％  Ｂ
２５から２７分：４２％  Ｂ
２８から３８分：１２％  Ｂ
検出：蛍光検出装置
試料の調製：
実施例１に記載されているとおりに作製されたリスリドパッチを秤量し、ライナーフィルムを除去した後、５０ｍＬの溶媒（２−プロパノール）中で１５分間、震盪する。次いで、希釈剤（アセトニトリル）を用いて、５ｍＬの溶液を２０ｍＬに希釈する。約２ｍＬの本溶液を５，０００ｒｐｍで２分間遠心し、透明な上清溶液をＨＰＬＣ試料バイアル中に充填する。
【００２６】
表２に、結果を示す。
【００２７】
【表２】
2007504257.tif 000003
【実施例２】
【００２８】
様々な抗酸化剤と塩基性ポリアクリレートの組み合わせを含有する試料を用いて、安定性研究を行った。
【００２９】
使用した活性剤はリスリドであった。本試料は、経皮治療系で一般的に使用される他の補助剤をさらに含有した。
【００３０】
試料の調製：
アセトン中の塩基性ポリアクリレート接着剤の約４５％溶液１８００ｇに、攪拌しながら、室温で、１７５ｇのポリビドン及び３１０ｇのセバシン酸ジブチルを柔軟剤として、並びに１７５ｇのドデカノールを共溶媒として、逐次添加する。次いで、８０ｇのリスリド及び１７ｇの抗酸化剤を溶媒の一部に予め懸濁し、前記接着剤溶液に添加する。前記成分が完全に溶解した後、３５ｇのＦｌｏｒａｌを粘着付与剤として添加する。アセトンを用いて、前記溶液をその最終重量とし、気泡を除去するために約２４時間静置する。続いて、揮発性溶媒が４０から９０℃で除去された後に、約５ｍｇ／ｃｍ２の単位面積当たり重量の均一なフィルムが形成されるように、適切なコーティング装置（ナイフオーバーロールなど）を用いて、シリコン処理されたポリエステルフィルム（ライナーフィルム）に、この溶液を塗布する。次いで、ポリエステル製の最上部フィルムで、生成物を被覆する。このようにして得られたラミネートを、適切な穿孔装置を使用して、１０ｃｍ２の面積を有する個別のパッチへと分割し、アルミニウム／紙複合フィルム製の不透明な袋に入れる。
【００３１】
表３に、試料の組成を示す。
【００３２】
【表３】
2007504257.tif 000004
【００３３】
保存：
試料を２５℃と６０％の湿度及び４０℃と７５％の湿度で保存した。アミノキシド濃度を保存の１ヶ月後及び３ヵ月後に測定した。
【００３４】
アミノキシド含量の測定：
アミノキシド含量は、実施例１に記載したＨＰＬＣ法を用いて測定した。
【００３５】
表４に、安定性研究の結果を示す。
【００３６】
【表４】
2007504257.tif 000005
【国際調査報告】
2007504257.tif 000006
2007504257.tif 000007
2007504257.tif 000008
2007504257.tif 000009
2007504257.tif 000010
2007504257.tif 000011
2007504257.tif 000012
2007504257.tif 000013
2007504257.tif 000014
2007504257.tif 000015